(57)【要約】【課題】高効率、低コストで有害／汚染物質を排出しないレドックス燃料電池を提供する。【解決手段】イオン選択性ポリマー電解質膜２によって隔てられたアノード（不図示）及びカソード３と；燃料を前記アノードへ供給する手段と；陰極液を貯留する貯留槽７と；貯留槽７とカソードを流体接続するカソード入口チャネル８と；カソード３とカソードガス反応室（触媒再酸化ゾーン）５を流体接続するカソード出口チャネル９と；カソードガス反応室５に設けられた酸化剤吸気口４と副生成物（水及び熱）排出口６を有する。前記陰極液は不揮発性陰極溶液であって、電池の作動中にカソード３で少なくとも部分的に還元され、カソードガス反応室５で酸化剤との反応により少なくとも部分的に再生されるポリオキソメタラートレドックス対を含み、高温及び／又は高圧でのポリオキソメタラートのスペシエーションから生じるバナジウム種をさらに含むレドックス燃料電池１。【選択図】図１
2020123572.tif 000002
【特許請求の範囲】
【請求項１】
イオン選択性ポリマー電解質膜によって隔てられたアノード及びカソードと；燃料を電池のアノード領域へ供給する手段と；酸化剤を電池のカソード領域へ供給する手段と；アノードとカソードの間に電気回路を設ける手段と；カソードと流体連通して流れる不揮発性陰極溶液であって、電池の作動中にカソードで少なくとも部分的に還元され、カソードでのそのような還元後に再生ゾーンにおける酸化剤との反応により少なくとも部分的に再生されるポリオキソメタラートレドックス対を含み、高温及び高圧でのポリオキソメタラートのスペシエーションから生じる１種又は複数のバナジウム種をさらに含み、不揮発性陰極溶液とを含む、レドックス燃料電池であって、
前記高温が１００℃を上回る温度であり、
前記ポリオキソメタラートが、Ｈ１０Ｐ２Ｖ４Ｍｏ８Ｏ４４、Ｈ１０．７５Ｐ２．２５Ｖ４Ｍｏ８Ｏ４５、またはそれらの混合物を含む、レドックス燃料電池。
【請求項２】
高温が１２０℃以下の温度である、請求項１に記載のレドックス燃料電池。
【請求項３】
高温が陰極溶液の沸点を下回る温度である、請求項１または２に記載のレドックス燃料電池。
【請求項４】
高温が再生ゾーン及び／又は電池のカソード／アノード領域における温度である、請求項１から３のいずれか一項に記載のレドックス燃料電池。
【請求項５】
高温が再生ゾーンにおける温度である、請求項４に記載のレドックス燃料電池。
【請求項６】
高圧が周囲圧力を上回る圧力である、請求項１から５のいずれか一項に記載のレドックス燃料電池。
【請求項７】
高圧がおよそ２ｂａｒＧの圧力である、請求項６に記載のレドックス燃料電池。
【請求項８】
高圧が再生ゾーン及び／又は電池のカソード／アノード領域における圧力である、請求項１から７のいずれか一項に記載のレドックス燃料電池。
【請求項９】
高圧が再生ゾーンにおける圧力である、請求項８に記載のレドックス燃料電池。
【請求項１０】
陰極溶液が少なくとも１種の補助的なレドックス種を含む、請求項１から９のいずれか一項に記載のレドックス燃料電池。
【請求項１１】
補助的なレドックス種が、連結された遷移金属錯体、さらなるポリオキソメタラート種、及びそれらの組み合わせから選択される、請求項１０に記載のレドックス燃料電池。
【請求項１２】
遷移金属錯体中の遷移金属が、酸化状態ＩＩ−Ｖのマンガン、酸化状態Ｉ−ＩＶの鉄、酸化状態Ι−ΙＩＩの銅、酸化状態Ｉ−ＩＩＩのコバルト、酸化状態Ｉ−ＩＩＩのニッケル、酸化状態ＩＩ−ＶＩＩのクロム、酸化状態ＩＩ−ＩＶのチタン、酸化状態ＩＶ−ＶＩのタングステン、酸化状態ＩＩ−Ｖのバナジウム、及び酸化状態ＩＩ−ＶＩのモリブデンから選択される、請求項１１に記載のレドックス燃料電池。
【請求項１３】
請求項１から１２のいずれか一項に記載のレドックス燃料電池において使用するための陰極溶液。
【請求項１４】
作動中に燃料電池の全体又は一部が高温及び高圧で維持され、前記高温が１００℃を上回る温度である、請求項１から１２のいずれか一項に記載の燃料電池の使用。
【請求項１５】
高温が１２０℃以下の温度である、請求項１４に記載の使用。
【請求項１６】
高温が再生ゾーン及び／又は電池のカソード／アノード領域における温度である、請求項１４または１５に記載の使用。
【請求項１７】
高温が再生ゾーンにおける温度である、請求項１６に記載の使用。
【請求項１８】
高圧が周囲圧力を上回る圧力である、請求項１４から１７のいずれか一項に記載の使用。
【請求項１９】
高圧がおよそ２ｂａｒＧの圧力である、請求項１８に記載の使用。
【請求項２０】
高圧が再生ゾーン及び／又は電池のカソード／アノード領域における圧力である、請求項１４から１９のいずれか一項に記載の使用。
【請求項２１】
高圧が再生ゾーンにおける圧力である、請求項２０に記載の使用。
【発明の詳細な説明】
【技術分野】
【０００１】
本発明は、高温及び高圧で使用するための燃料電池に関し、特に、電子部品及び携帯型電子部品用のマイクロ燃料電池における、並びにまた自動車産業用のより大型の燃料電池における応用性がある、間接型燃料電池又はレドックス燃料電池に関する。本発明はまた、そのような燃料電池で使用するための特定の陰極溶液及び電池自体の使用にも関する。
【背景技術】
【０００２】
燃料電池は、自動車及び携帯型電子機器技術などの携帯用途で非常に長年にわたって知られているが、燃料電池の本格的な実用が考えられるようになったのは最近になってからである。その最も単純な形態において、燃料電池は、燃料及び酸化剤を反応生成物に変換しその過程で電力及び熱を生成する電気化学的エネルギー変換デバイスである。そのような電池の一例では、水素を燃料として、使用し、空気又は酸素を酸化剤として使用し、反応の生成物は水である。２つの電極間で荷電粒子を運ぶ固体又は液体電解質によって隔てられた触媒性、拡散型の電極へ、ガスがそれぞれ供給される。間接型又はレドックス燃料電池では、酸化剤（及び／又は場合によっては燃料）は電極で直接反応しないが、代わりにレドックス対の還元型（燃料に関しては酸化型）と反応してレドックス対を酸化させ、この酸化種がカソードへ供給される。
【０００３】
電気化学的燃料電池に関して認知された問題は、規定される条件下での所与の電極反応の理論電位は計算することができるが決して完全には到達しないことであり、系の不完全性は必然的に、任意の所与の反応から得ることができる理論電位を下回ったある程度のレベルまで電位が損失することをもたらす。そのような不完全性を減少させようとする過去の試みには、陰極溶液中で酸化−還元反応を受ける陰極液添加剤の選択が含まれる。例えば、ＵＳ−Ａ−３２９４５８８はこの能力におけるキノン及び色素の使用を開示している。試みられてきた別のレドックス対は、ＵＳ−Ａ−３２７９９４９に開示されるようなバナジウム酸塩／バナジル対である。
【０００４】
数種類のプロトン交換膜燃料電池が存在する。例えば、ＵＳ  ４３９６６８７では、再生可能な陽極溶液及び陰極溶液を含む燃料電池が開示されている。陽極溶液は、陽極溶液を水素にさらすことによって酸化された状態から還元された状態へ還元される溶液である。ＵＳ  ４３９６６８７によれば、好ましい陽極溶液は触媒存在下のタングストケイ酸（Ｈ４ＳｉＷ１２Ｏ４０）又はタングストリン酸（Ｈ３ＰＷ１２Ｏ４０）である。
【０００５】
ＵＳ  ４３９６６８７の好ましい陰極溶液は、陰極溶液を酸素に直接さらすことによって還元された状態から酸化された状態へ再び酸化される溶液である。ＵＳ  ４３９６６８７の陰極液は、ＶＯＳＯ４の溶液を含むメディエーター成分を含む。メディエーターは、酸化状態がＶ（ｖ）からＶ（ＩＶ）へ還元される電子シンク（ｅｌｅｃｔｒｏｎ  ｓｉｎｋ）として機能する。陰極液は、メディエーターをその酸化された状態（ＶＯ２）２ＳＯ４へ再生させるための触媒も含む。ＵＳ  ４３９６６８７の陰極液中に存在する触媒は、ポリオキソメタラート（ｐｏｌｙｏｘｏｍｅｔａｌｌａｔｅ）（ＰＯＭ）溶液、すなわちＨ５ＰＭｏ１２Ｖ２Ｏ４０である。
【０００６】
ＵＳ  ４３９６６８７の他に、オキソメタラート触媒を使用しようとする多くの他の試みがなされてきた。例えば、ＵＳ  ５２９８３４３では、固体金属触媒、オキソメタラート、及び金属酸（モリブデン酸など）を含むカソード系が開示されている。
【０００７】
加えて、ＷＯ  ９６／３１９１２は蓄電デバイス中に組み込まれたポリオキソメタラートの使用を記載している。一時的に電子を貯蔵する炭素電極材料と併せて、ポリオキソメタラートのレドックス性が採用される。
【０００８】
本発明で使用される燃料電池の基本構造はＥＰ１８６６９９７に開示されている。本明細書で開示される燃料電池は、イオン選択性ポリマー電解質膜によって隔てられたアノード及びカソードであって、カソードがカソード材料及びプロトン導電性ポリマー材料を含む、アノード及びカソードと；燃料を電池のアノード領域に供給する手段と；酸化剤を電池のカソード領域に供給する手段と；アノードとカソードの間に電気回路を設ける手段と；カソードと流体連通して流れる溶液中の不揮発性レドックス対であって、電池の作動中にカソードで少なくとも部分的に還元され、カソードでのそのような還元後に酸化剤との反応により少なくとも部分的に再生される、レドックス対とを含む。この例は陰極液が５０℃で維持されることを開示している。
【０００９】
ＥＰ１９９９８１１は、ポリオキソメタラートと組み合わせた、本発明で使用されるレドックス燃料電池を開示している。この出願は、イオン選択性ポリマー電解質膜によって隔てられたアノード及びカソードと；燃料を電池のアノード領域へ供給する手段と；酸化剤を電池のカソード領域に供給する手段と；アノードとカソードの間に電気回路を設ける手段と；カソードと流体連通して流れる不揮発性陰極溶液であって、電池の作動中にカソードで少なくとも部分的に還元されカソードでのそのような還元後に酸化剤との反応により少なくとも部分的に再生されるポリオキソメタラートレドックス対を含み、少なくとも約０．０７５Ｍの前記ポリオキソメタラートを含む、陰極溶液とを含む、燃料電池を開示している。
【００１０】
Ｚｈｉｚｈｉｎａ，Ｅ．Ｇ．；Ｓｉｍｏｎｏｖａ，Ｍ．Ｖ．；Ｏｄｙａｋｏｖ，Ｖ．Ｆ．；Ｍａｔｖｅｅｖ，Ｋ．Ｉ．  Ａｐｐｌｉｅｄ  Ｃａｔａｌｙｓｉｓ  Ａ：Ｇｅｎｅｒａｌ  ２００７、３１９、９１〜９７は、上昇させた温度（１００、１２０、１３０、１４０、１５０、１６０℃）にて化学合成用途における４ａｔｍのＰＯ２で、ポリオキソメタラートの酸化還元電位の速度が増加することを開示している。この論文は続けて「温度を上昇させると、二酸素による任意のＨＰＡの再生の速度及び深さが大幅に増大する」と述べている。しかし、同じ論文が、１４０℃を上回る温度、好ましくは１６０℃を上回る温度が有益であることも示す。本明細書で開示されるポリオキソメタラート水溶液は、様々なアニオン及びカチオンを含有する複雑な平衡系である。
【００１１】
Ｏｄｙａｋｏｖ，Ｖ．Ｆ．；Ｚｈｉｚｈｉｎａ，Ｅ．Ｇ．；Ｍａｋｓｉｍｏｖｓｋａｙａ，Ｒ．Ｉ．  Ａｐｐｌｉｅｄ  Ｃａｔａｌｙｓｉｓ  Ａ：  Ｇｅｎｅｒａｌ  ２００８、３４２、１２６〜１３０は、上記のポリオキソメタラート材料の再生が１５０〜１７０℃及び２〜４ａｔｍのＰＯ２という「より厳しい条件」を必要とすることを開示している。Ｚｈｉｚｈｉｎａ，Ｅ．Ｇ．；Ｏｄｙａｋｏｖ，Ｖ．Ｆ．  Ａｐｐｌｉｅｄ  Ｃａｔａｌｙｓｉｓ  Ａ：Ｇｅｎｅｒａｌ  ２００９、３５８、２５４〜２５８は、ポリオキソメタラート触媒の再酸化が効率的に進行するためには１５０〜１６０℃の温度が必要であることを記載している。さらに、使用されるポリオキソメタラート触媒の再生条件は、１７０℃の温度及び４ａｔｍのＰＯ２である。
【００１２】
先行技術の燃料電池すべてに、１つ又は複数の以下の欠点がある。すなわち、それらは非効率的である；それらは高価である、及び／又は組み立てに費用がかかる；それらは高価な及び／又は環境に優しくない材料を使用する；それらは不十分な及び／又は十分に維持できない電流密度及び／又は電池電位を生じる；それらは構造が大きすぎる；それらは高すぎる温度で作動する；それらは望ましくない副生成物及び／又は汚染物質及び／又は有害物質を生成する；それらは自動車用及び携帯用電子機器などの携帯用途における実用的、商業的有用性を見いだしていない。
【先行技術文献】
【特許文献】
【００１３】
【特許文献１】ＵＳ４３９６６８７明細書
【特許文献２】ＵＳ５２９８３４３明細書
【特許文献３】ＷＯ９６／３１９１２公報
【特許文献４】ＥＰ１８６６９９７公報
【特許文献５】ＥＰ１９９９８１１公報
【非特許文献】
【００１４】
【非特許文献１】Ｚｈｉｚｈｉｎａ，Ｅ．Ｇ．；Ｓｉｍｏｎｏｖａ，Ｍ．Ｖ．；Ｏｄｙａｋｏｖ，Ｖ．Ｆ．；Ｍａｔｖｅｅｖ，Ｋ．Ｉ．  Ａｐｐｌｉｅｄ  Ｃａｔａｌｙｓｉｓ  Ａ：Ｇｅｎｅｒａｌ  ２００７、３１９、９１〜９７
【非特許文献２】Ｏｄｙａｋｏｖ，Ｖ．Ｆ．；Ｚｈｉｚｈｉｎａ，Ｅ．Ｇ．；Ｍａｋｓｉｍｏｖｓｋａｙａ，Ｒ．Ｉ．  Ａｐｐｌｉｅｄ  Ｃａｔａｌｙｓｉｓ  Ａ：  Ｇｅｎｅｒａｌ  ２００８、３４２、１２６〜１３０
【非特許文献３】Ｚｈｉｚｈｉｎａ，Ｅ．Ｇ．；Ｏｄｙａｋｏｖ，Ｖ．Ｆ．  Ａｐｐｌｉｅｄ  Ｃａｔａｌｙｓｉｓ  Ａ：Ｇｅｎｅｒａｌ  ２００９、３５８、２５４〜２５８
【発明の概要】
【発明が解決しようとする課題】
【００１５】
本発明の目的は、前述の欠点のうち１つ又は複数を克服する又は改良することである。
【課題を解決するための手段】
【００１６】
したがって、本発明は、イオン選択性ポリマー電解質膜によって隔てられたアノード及びカソードと；燃料を電池のアノード領域へ供給する手段と；酸化剤を電池のカソード領域へ供給する手段と；アノードとカソードの間に電気回路を設ける手段と；カソードと流体連通して流れる少なくとも１種の不揮発性陰極液成分を含む陰極溶液であって、電池の作動中にカソードで少なくとも部分的に還元されカソードでのそのような還元後に再生ゾーンにおける酸化剤との反応により少なくとも部分的に再生されるポリオキソメタラートレドックス対を含み、高温及び／又は高圧でのポリオキソメタラートのスペシエーション（ｓｐｅｃｉａｔｉｏｎ）から生じる１種又は複数のバナジウム種をさらに含む、陰極溶液とを含む、レドックス燃料電池を提供する。
【００１７】
スペシエーションは、ある時点のバナジウム種がポリオキソメタラート構造の一部であったことを意味する。
【００１８】
発明者らは驚くことに、上昇した温度及び／又は圧力での燃料電池の作動が改善された性能をもたらすことを見いだした。陰極液の沸点に近づくと酸素の溶解性がゼロまで減少するために、温度が高くなると性能が低下すると考えられたので、作動に最適な温度は８０℃であるというのが従来の考えであった。しかし、発明者らはこれが当てはまらないという証拠を見いだした。驚くことに、発明者らは、温度及び／又は圧力の上昇がポリオキソメタラート種のスペシエーションを引き起こし、これがポリオキソメタラートの再生速度を増加させることを見いだした。このことは定常状態の性能の改善をもたらすが、なぜなら同じ負荷のもとで陰極液の還元の度合いが少なくなるからである。このことは、酸化（再生により起こる）と還元（燃料電池電極で起こる）の間の動的平衡から生じる、ポリオキソメタラートの酸化還元電位も増加させる。
【００１９】
燃料電池の温度を上昇させることは、陰極液の粘度の低下、陰極液中のイオン導電性の増加、膜中のイオン導電性の増加、及びすべての種の拡散速度の増加などの、様々な利点があると考えられる。圧力の上昇は、溶解した酸素の最大濃度を増加させ、それにより酸化速度を増加させると考えられる。
【００２０】
好ましくは、ポリオキソメタラートのスペシエーションはその場で生じる。
【００２１】
高温は、好ましくは８０℃を上回り、さらにより好ましくは１００℃を上回る温度である。しかし、本発明の燃料電池において使用される特定の膜は１２０℃を上回ると損傷を受けることがある。高圧は好ましくは周囲圧力を上回る圧力である。より好ましくは、高圧はおよそ２ｂａｒＧの圧力である。高圧はまた好ましくは２．５ｂａｒＧを下回る圧力である。ｂａｒＧ圧力はゲージ圧を意味し、周囲圧力（大気圧）を上回る圧力と定義される。さらなる実施形態において、高温及び高圧の両方が使用される。これはさらなる有益性をもたらすが、なぜなら陰極液の温度はその沸点により制限されるので、圧力を増加させると増加させない場合に可能な温度上昇よりも大きい温度上昇が可能となるからである。したがって高温は好ましくは陰極溶液の沸点を下回る温度である。
【００２２】
高温は好ましくは再生ゾーン及び／又は電池のカソード／アノード領域における温度である。より好ましくは、高温は再生ゾーンにおける温度である。さらに、高圧は好ましくは再生ゾーン及び／又は電池のカソード／アノード領域における圧力である。より好ましくは、高圧は再生ゾーンにおける圧力である。
【００２３】
ポリオキソメタラートは式
Ｘａ［ＺｂＭｃＯｄ］
［式中、
Ｘは、水素、アルカリ金属、アルカリ土類金属、アンモニウム、及びそれらの２種以上の組み合わせから選択され、
Ｚは、Ｂ、Ｐ、Ｓ、Ａｓ、Ｓｉ、Ｇｅ、Ｎｉ、Ｒｈ、Ｓｎ、Ａｌ、Ｃｕ、Ｉ、Ｂｒ、Ｆ、Ｆｅ、Ｃｏ、Ｃｒ、Ｚｎ、Ｈ２、Ｔｅ、Ｍｎ、及びＳｅ、並びにそれらの２種以上の組み合わせから選択され、
Ｍは、バナジウムと、場合によりＭｏ、Ｗ、Ｎｂ、Ｔａ、Ｍｎ、Ｆｅ、Ｃｏ、Ｃｒ、Ｎｉ、Ｚｎ、Ｒｈ、Ｒｕ、Ｔｌ、Ａｌ、Ｇａ、Ｉｎ、並びに第１、第２、及び第３遷移金属系列及びランタニド系列から選択される他の金属、並びにそれらの２種以上の組み合わせのうちの１つ又は複数とを含み、
ａは［ＺｂＭｃＯｄ］アニオンとの電荷バランスをとるのに必要なＸの数であり、
ｂは０〜２０であり、
ｃは１〜４０であり、
ｄは１〜１８０である］
によって表すことができる。
【００２４】
ｂの好ましい範囲は０〜１５、より好ましくは０〜１０、さらにより好ましくは０〜５、よりいっそう好ましくは０〜３、最も好ましくは０〜２．２５である。
【００２５】
ｃの好ましい範囲は５〜２０、より好ましくは１０〜１８、最も好ましくは１２である。
【００２６】
ｄの好ましい範囲は３０〜７０、より好ましくは３４〜６２、最も好ましくは４０〜５０である。
【００２７】
ａ、ｂ、ｃ、及びｄの値は必ずしも整数ではない。
【００２８】
Ｍについて特に好ましいのはバナジウム及びモリブデンの組み合わせである。バナジウム及びタングステンの組み合わせも好ましい。
【００２９】
Ｚについて特に好ましいのはリンである。
【００３０】
Ｘについて特に好ましいのは、水素とアルカリ金属及び／又はアルカリ土類金属の組み合わせである。そのような１つの好ましい組み合わせは水素及びナトリウムである。
【００３１】
驚くことに、Ｈ１０Ｐ２Ｖ４Ｍｏ８Ｏ４４及びΗ１０．７５Ρ２．２５Μｏ８Ｖ４Ｏ４５などの酸ポリオキソメタラート種を使用すると、上昇した温度及び圧力で性能の改善をもたらすことが分かった。これらのポリオキソメタラートは標準的な燃料電池において比較的性能が劣っていることが以前から知られていた。しかし、本発明の燃料電池において使用した場合に劇的な性能の改善が見られる。さらに、Ｈ１０Ｐ２Ｖ４Ｍｏ８Ｏ４４及びΗ１０．７５Ρ２．２５Μｏ８Ｖ４Ｏ４５などの酸ポリオキソメタラートが、本発明の燃料電池において他の既知のポリオキソメタラート種よりも良好な性能を示すことが分かった。
【００３２】
本発明で使用するための酸ポリオキソメタラート種は上記の式であってもよく、Ｘは水素から成る。
【００３３】
本発明の燃料電池で使用できる酸ポリオキソメタラートとしては、Ｈ９ＰＳＶ４Ｍｏ８Ｏ４４、Ｈ１５ＰＳ４Ｖ４Ｍｏ８Ｏ５６、Ｈ１６Ｐ４Ｖ４Ｍｏ８Ｏ５２、Ｈ７ＰＳＶ５Ｍｏ８Ｏ４５、及びＨ７ＰＳ３Ｖ７Ｍｏ８Ｏ５５が挙げられる。
【００３４】
好ましくは、酸ポリオキソメタラートは式
ＨａＰｚＶｘＭｏｙＯｂ
［式中、
ａは［ＰｚＭｏｙＶｘＯｂ］アニオンとの電荷バランスをとるのに必要なＨの数であり、
ｚは１〜３であり、
ｘは１〜１２であり、
ｙは７〜２０であり、
ｂは４０〜８９である］
によって表すことができる。
【００３５】
本発明の燃料電池で使用するための上記の式による考えられる酸ポリオキソメタラートとしては、Ｈ１０Ｐ２Ｖ４Ｍｏ８Ｏ４４、Η１０．７５Ρ２．２５Ｖ４Μｏ８Ｏ４５、Ｈ７ＰＶ４Ｍｏ９Ｏ４２．５、Ｈ１０Ｐ２Ｖ４Ｍｏ９Ｏ４６．５、Ｈ７ＰＶ４Ｍｏ８Ｏ４０、Ｈ１１．２５Ｐ２．２５Ｖ４．５Ｍｏ７．５Ｏ４５、Ｈ９．２５Ｐ１．７５Ｖ４Ｍｏ８Ｏ４３、Ｈ１０．２５Ｐ１．７５Ｖ５Ｍｏ７．５Ｏ４４．２５、Ｈ９．７５Ｐ１．７５Ｖ４．５Ｍｏ８Ｏ４４．２５、Ｈ１１．２５Ｐ２．２５Ｖ４．５Ｍｏ８Ｏ４６．２５、Ｈ１１．７５Ｐ２．２５Ｖ５Ｍｏ７．５Ｏ４６．２５、Ｈ９．７５Ｐ１．７５Ｖ４．５Ｍｏ７．５Ｏ４３、及びＨ１３Ｐ３Ｖ４Ｍｏ８Ｏ４０が挙げられる。
【００３６】
本発明の燃料電池で使用されるポリオキソメタラート種は好ましくは、あらゆる非水素カチオン対バナジウムのモル比が０〜１である。より好ましくはモル比０である。したがってポリオキソメタラートは好ましくは酸ポリオキソメタラートである。
【００３７】
ポリオキソメタラートの具体例としては、Ｈ７ＰＭｏ８Ｖ４Ｏ４０、Ｈ１２Ｐ３Ｍｏ１８Ｖ７Ｏ８５、Ｈ１０Ｐ２Ｖ４Ｍｏ８Ｏ４４、及びΗ１０．７５Ρ２．２５Ｖ４Μｏ８Ｏ４５が挙げられる。加えて、これら又は他のポリオキソメタラート触媒の混合物も想定される。好ましくは、ポリオキソメタラートは２〜６個のバナジウム中心を有する。
【００３８】
陰極溶液中のポリオキソメタラートの濃度は好ましくは少なくとも約０．０８Ｍ、より好ましくは少なくとも約０．１Ｍ、いっそう好ましくは少なくとも約０．１２５Ｍ、最も好ましくは少なくとも約０．１５Ｍである。
【００３９】
本発明の好ましい一実施形態において、イオン選択性ＰＥＭは他のカチオンに対してプロトンを優先的に選択するカチオン選択性膜である。
【００４０】
カチオン選択性ポリマー電解質膜は任意の適切な材料から形成してもよいが、好ましくはカチオン交換能力を有するポリマー基材を含む。適切な例としては、フッ素樹脂系イオン交換樹脂及び非フッ素樹脂系イオン交換樹脂が挙げられる。フッ素樹脂系イオン交換樹脂としては、ペルフルオロカルボン酸樹脂、ペルフルオロスルホン酸樹脂などが挙げられる。ペルフルオロスルホン酸樹脂、例えば「Ｎａｆｉｏｎ（登録商標）」（Ｄｕ  Ｐｏｎｔ  Ｉｎｃ．）、「Ｆｌｅｍｉｏｎ（登録商標）」（Ａｓａｈｉ  Ｇａｓ  Ｌｔｄ）、「Ａｃｉｐｌｅｘ（登録商標）」（Ａｓａｈｉ  Ｋａｓｅｉ  Ｉｎｃ）などが好ましい。非フッ素樹脂系イオン交換樹脂としては、ポリビニルアルコール、ポリアルキレンオキシド、スチレン−ジビニルベンゼンイオン交換樹脂など、及びそれらの金属塩が挙げられる。好ましい非フッ素樹脂系イオン交換樹脂としては、ポリアルキレンオキシド−アルカリ金属塩錯体が挙げられる。これらは、例えば塩素酸リチウム又は別のアルカリ金属塩の存在下でエチレンオキシドオリゴマーを重合させることにより得ることができる。他の例としては、フェノールスルホン酸、ポリスチレンスルホン酸、ポリトリフルオロスチレンスルホン酸、スルホン化トリフルオロスチレン、α，β，βトリフルオロスチレンモノマーに基づくスルホン化コポリマー、及び照射グラフト化膜が挙げられる。非フッ素化膜としては、スルホン化ポリ（フェニルキノキサリン）、ポリ（２，６ジフェニル−４−フェニレンオキシド）、ポリ（アリールエーテルスルホン）、ポリ（２，６−ジフェニレノール）、酸をドープしたポリベンゾイミダゾール、スルホン化ポリイミド、スチレン／エチレンブタジエン／スチレントリブロックコポリマー、部分スルホン化ポリアリーレンエーテルスルホン、部分スルホン化ポリエーテルエーテルケトン（ＰＥＥＫ）、及びポリベンジルスルホン酸シロキサン（ＰＢＳＳ）が挙げられる。
【００４１】
本発明のプロトン交換膜燃料電池は以下のように動作すると考えられる：
ａ）プロトン交換膜に隣接しているアノードでＨ＋イオンが形成される；
ｂ）酸化された状態のレドックス対を含む陰極液がプロトン交換膜と反対側で隣接しているカソードへ供給される；
ｃ）陰極液はカソードと接触すると還元され、同時にＨ＋イオンが膜を通過して電荷バランスをとる；
ｄ）陰極液がカソードから再酸化ゾーンへ通過することができ、陰極液が再酸化される；
ｅ）次いで陰極液が再酸化ゾーンから陰極液貯留槽へ通過することができる。
【００４２】
好ましい実施形態において、陰極液は陰極液貯留槽から供給される。
【００４３】
電池は環状であってもよく、陰極液は交換を必要とせずに繰り返し酸化及び還元させることができる。
【００４４】
本発明の燃料電池は、ＬＰＧ、ＬＮＧ、ガソリン、又は低分子量アルコールなどの利用可能な燃料前駆体を水蒸気改質反応によって燃料ガス（例えば水素）へ変換するように構成された改質器を含んでいてもよい。そのため、電池は改質した燃料ガスをアノード室へ供給するように構成された燃料ガス供給デバイスを含んでいてもよい。
【００４５】
電池の特定の用途において、燃料（例えば水素）を加湿するように構成された燃料加湿器を設けることが望ましい場合がある。そのため、電池は加湿した燃料をアノード室へ供給するように構成された燃料供給デバイスを含んでいてもよい。
【００４６】
燃料電池が電力を提供するのを可能にするように構成された電気負荷デバイスも、本発明の燃料電池に関連して提供されてもよい。
【００４７】
好ましい燃料としては、水素；低分子量アルコール、アルデヒド、及びカルボン酸；糖及びバイオ燃料、並びにＬＰＧ、ＬＮＧ、又はガソリンが挙げられる。
【００４８】
好ましい酸化剤としては、空気、酸素、及び過酸化物が挙げられる。
【００４９】
本発明のレドックス燃料電池におけるアノードは、例えば水素ガスアノード又は直接メタノール型アノード；他の低分子量アルコール、例えばエタノール、プロパノール、ジプロピレングリコールなど；エチレングリコール；これらから生成されるアルデヒド；及び酸種、例えばギ酸、エタン酸などであってもよい。加えて、アノードは、細菌種が燃料を消費し、電極で酸化されるメディエーターを生成するか又は細菌自体が電極で吸着され電子を直接アノードへ与える、バイオ燃料電池型システムから形成されてもよい。
【００５０】
本発明のレドックス燃料電池におけるカソードは、カソード材料として炭素、金、白金、ニッケル、又は金属酸化物種を含んでいてもよい。しかし、高価なカソード材料を避けるのが好ましく、したがって好ましいカソード材料としては、炭素、ニッケル、及び金属酸化物が挙げられる。カソードにおける１つの好ましい材料は網状ガラス質炭素、又は炭素フェルトなどの炭素繊維系電極である。別のものはニッケルフォームである。カソード材料は微粒子状カソード材料の微細分散物から構築することができ、微粒子分散物は適切な接着剤によって、又はプロトン導電性ポリマー材料によって互いに結び付けられている。カソードは、陰極溶液のカソード表面への最大の流れを作り出すように設計されている。したがって、これは成形流量調整弁（ｓｈａｐｅｄ  ｆｌｏｗ  ｒｅｇｕｌａｔｏｒ）又は３次元電極から成っていてもよい；液体の流れは、電極に隣接した液体流路があるフローバイ配置（ｆｌｏｗ−ｂｙ  ａｒｒａｎｇｅｍｅｎｔ）で管理されてもよく、又は３次元電極の場合には液体が強制的に電極を通って流れるようにさせられる。電極の表面も電極触媒とすることが考えられるが、電極の表面上に堆積させた粒子の形態で電極触媒を接着させることが有益であると思われる。
【００５１】
電池の作動中にカソード室の溶液中を流れるレドックス対は、以下に従って再生室における酸素の還元のための触媒として本発明で使用される（Ｓｐはレドックス対種である）。
Ｏ２＋４Ｓｐｒｅｄ＋４Ｈ＋−＞２Ｈ２Ｏ＋４Ｓｐｏｘ
【００５２】
本発明の燃料電池で利用される、ポリオキソメタラートレドックス対、並びに任意の他の補助的なレドックス対は、不揮発性であるべきであり、好ましくは水性溶媒に可溶性である。好ましいレドックス対は、燃料電池の電気回路において有用な電流を生成させるのに有効な速度で酸化剤と反応するべきであり、水が反応の最終生成物であるように酸化剤と反応するべきである。
【００５３】
本発明の燃料電池は陰極溶液中の少なくとも約０．０７５Ｍのポリオキソメタラート種の存在を必要とする。しかし、状況しだいでポリオキソメタラート種に加えて陰極溶液中に他のレドックス対を含むことも可能である。連結された（ｌｉｇａｔｅｄ）遷移金属錯体及び他のポリオキソメタラート種を含めた、そのような補助的なレドックス対の適切な例が多く存在する。そのような錯体を形成することができる適切な遷移金属イオンの具体例としては、酸化状態ＩＩ−Ｖのマンガン、酸化状態Ｉ−ＩＶの鉄、酸化状態Ι−ΙＩＩの銅、酸化状態Ｉ−ＩＩＩのコバルト、酸化状態Ｉ−ＩＩＩのニッケル、酸化状態ＩＩ−ＶＩＩのクロム、酸化状態ＩＩ−ＩＶのチタン、酸化状態ＩＶ−ＶＩのタングステン、酸化状態ＩＩ−Ｖのバナジウム、及び酸化状態ＩＩ−ＶＩのモリブデンが挙げられる。配位子は炭素、水素、酸素、窒素、硫黄、ハロゲン化物、及び／又はリンを含有することができる。配位子は、Ｆｅ／ＥＤＴＡ及びＭｎ／ＥＤＴＡ、ＮＴＡ、及び２−ヒドロキシエチレンジアミン三酢酸などのキレート性錯体、又はシアニドなどの非キレート性であってもよい。本発明の陰極溶液はまた、バナジウム種以外の補助的なレドックス種を実質的に含んでいなくてもよい。
【００５４】
本発明の燃料電池は、燃料電池の作動中にカソード室で酸化剤の還元を触媒するレドックス対を直接使用して作動させてもよい。しかし、場合によっては、あるレドックス対については、触媒メディエーターをカソード室に取り入れることが必要及び／又は望ましい場合がある。
【００５５】
上記で概要を述べたレドックス燃料電池で使用するための陰極溶液も提供される。
【００５６】
本発明の別の態様は、作動中に燃料電池の全体又は一部が高温及び／又は高圧で維持される、上記で概要を述べたレドックス燃料電池を提供する。高温は、好ましくは８０℃を上回り、より好ましくは１００℃を上回る温度である。しかし、高温は好ましくは１２０℃以下の温度である。高圧は好ましくは周囲圧力を上回る圧力であり、より好ましくは、およそ２ｂａｒＧの圧力である。高圧はまた好ましくは２．５ｂａｒＧを下回る圧力である。一実施形態において、高温及び高圧の両方が使用される。
【００５７】
高温は再生ゾーン及び／又は電池のカソード／アノード領域における温度であってもよい。好ましくは、高温は再生ゾーンにおける温度である。さらに、高圧は再生ゾーン及び／又は電池のカソード／アノード領域における圧力であってもよい。好ましくは、高圧は再生ゾーンにおける圧力である。
【００５８】
本発明の実施形態を例証する以下の図を参照して、ここで本発明の様々な態様をより詳細に説明することにする。
【図面の簡単な説明】
【００５９】
【図１】本発明による燃料電池のカソード区画の概略図である。
【図２】試験期間全体にわたる、本発明による燃料電池の性能を実証する図である。
【図３】本発明による燃料電池における再生ゾーンでの温度及び圧力を変化させた場合の、ポリオキソメタラートの再生の速度の変化を実証するグラフである。
【図４】本発明による燃料電池における再生ゾーンでの温度を変化させた場合の、再生の速度の変化を実証するグラフである。
【図５】アノード／カソード領域の温度の関数として、６００ｍＡ／ｃｍ２における本発明による燃料電池の定常状態の性能を示すグラフである。
【図６】再生ゾーンの温度の関数として、６００ｍＡ／ｃｍ２における本発明による燃料電池の定常状態の性能を示すグラフである。
【図７】８０℃及び１ａｔｍの圧力の標準的燃料電池における、０．３ＭのＮａ４Ｈ３ＰＶ４Ｍｏ８Ｏ４０、及び０．４５ＭのＨ１０Ｐ２Ｖ４Ｍｏ８Ｏ４４（「ΡΟΜ６」）に関する電流／電圧データを示すグラフである。
【図８】高温（１１０℃）及び高圧（３ａｔｍ）における０．４５ＭのＨ１０Ｐ２Ｖ４Ｍｏ８Ｏ４４（「ＰＯＭ６」）、及び０．３ＭのΗ１０．７５Ρ２．２５Μｏ８Ｖ４Ｏ４５（「ＰＯＭ６．２」）と比較した、０．３ＭのＮａ４Ｈ３ＰＶ４Ｍｏ８Ｏ４０の定常状態の単電池性能データを示すグラフである。
【発明を実施するための形態】
【００６０】
図１を参照すると、アノード（図示せず）をカソード３から隔てるポリマー電解質膜２を含む、本発明による燃料電池１のカソード側が示される。カソード３はこの略図において網状炭素を含み、したがって多孔性である。しかし、白金などの他のカソード材料を使用してもよい。ポリマー電解質膜２はカチオン選択性Ｎａｆｉｏｎ  １１２膜を含み、電池の作動中にアノード室での燃料ガス（この場合は水素）の（場合により触媒的な）酸化により生じたプロトンがこの膜を通過する。電気回路（図示せず）において燃料ガス流の酸化によりアノードで電子が生じ、カソード３へ戻される。燃料ガス（この場合は水素）はアノード室（図示せず）の燃料ガス通路へ供給され、一方酸化剤（この場合は空気）はカソードガス反応室５の酸化剤吸気口４へ供給される。カソードガス反応室５（触媒再酸化ゾーン）は排出口６が設けられており、排出口６を通して燃料電池反応の副生成物（例えば水及び熱）を排出することができる。
【００６１】
ポリオキソメタラートレドックス触媒の酸化型を含む陰極溶液が、電池の作動中に陰極液貯留槽７からカソード入口チャネル８へ供給される。陰極液は、膜２に隣接している網状炭素カソード３へ入る。陰極液がカソード３を通過すると、ポリオキソメタラート触媒が還元され、次いでカソード出口チャネル９を通ってカソードガス反応室５へ戻される。
【００６２】
本発明の陰極液の有利な組成のおかげで、触媒の再酸化が非常に急速に起こり、これは燃料電池が先行技術の陰極液よりも持続性の高い電流を生じることを可能にする。
【００６３】
図２〜６はすべて同じ実験条件下で作られた。Ｈ７ＰＭｏ８Ｖ４Ｏ４０の構造のポリオキソメタラートと併せて、２５ｃｍ２の作用面積を有する燃料電池を使用した。電池はＳＱＬより供給されるアノードガス拡散層３４ＢＣを含んでいた。Ｗ．Ｌ．Ｇｏｒｅ  Ｌｔｄより供給される、２５μｍ厚さの膜を有するアノード膜組立品を使用した。カソード電極は、ＳＧＬより供給される、約１．１５ｍｍ厚さに圧縮されたＧＦＤ２．５グラファイトフェルトとした。６５０ｍｌのＨ７ＰＭｏ８Ｖ４Ｏ４０陰極液を再生器へ装入した。再生中に２ｌ／ｍｉｎの流量の空気を使用し、電池を特定の酸化状態で維持する場合は２ｌ／ｍｉｎのＮ２を使用した。
【００６４】
図２は、試験期間全体（２０１２年６月６日〜２０１２年６月１５日）にわたる電池の耐久性を実証している。図２ａは様々な開路電圧（ＯＣＰ）による、試験期間にわたる分極曲線を示す。図２ａの傾きの形状は試験期間を通してほぼ一定に保たれ、直線部分の傾きにわずかな改善が見られ、０６／０６／１２〜１１／０６／１２の間に改善している。この継続性は、電池の性能が試験期間にわたって劣化しなかったことを示している。図２ｂは、ガルバノ電気化学的インピーダンス分光法（Ｇａｌｖａｎｏ−ｅｌｅｃｔｒｏｃｈｅｍｉｃａｌ  ｉｍｐｅｄａｎｃｅ  ｓｐｅｃｔｒｏｓｃｏｐｙ）（ＧＥＩＳ）により試験期間にわたって得られた膜及び電池の抵抗率値を示す。膜抵抗率（ＨＦＲ）は試験期間を通してほぼ一定に保たれるが、電池の全体の抵抗率（ＬＦＲ）はより大きくシフトしている。いずれの抵抗の変化も、陰極液の動的平衡のシフトを引き起こす可能性がありその後のバナジウム種及び膜との相互作用も引き起こすと思われる、陰極液のＯＣＰに起因していたと思われる。したがって、試験期間中に電池性能の低下はないと結論づけられる。
【００６５】
図３はアノード領域の温度及びカソード領域の温度（Ｔｃ）が８０〜８５℃である場合の再生曲線を示し、再生ゾーンの温度（Ｔｒ）は８０〜１２０℃の間で異なっており、再生ゾーン（Ｐｒ）の圧力は０〜２ｂａｒＧ（ゲージ圧力、すなわち周囲圧力に対する）の間で異なっている。再生ゾーンの性能からアノード／カソード領域の性能を分けるために、２つの成分の試験を別々にした。最初に燃料電池の陰極液を０．８Ｖ未満のＯＣＰまで還元することにより、再生ゾーンを試験した。再生ゾーン内での十分な混合を確実にするために、Ｎ２スパージ（２ｌ／ｍｉｎ）をこれらの条件下で使用した。次いで、０〜０．３ｂａｒＧ又は１．９５〜２．０５ｂａｒＧの圧力の場合に２ｌ／ｍｉｎで空気を再生ゾーンへ供給しながら、様々な再生ゾーン温度（Ｔｒ）での再生速度を０．８Ｖ〜０．８８Ｖの開路電圧にて測定した。再生ゾーンを試験する場合、アノード領域の温度及びカソード領域の温度（Ｔｃ）は８０℃±７℃で維持される。アノード領域の温度及びカソード領域の温度（Ｔｃ）を変化させＴｒを１１０℃で維持しながら、（２ｌ／ｍｉｎの空気を使用して）０．６Ａｃｍ２で１時間にわたり定常状態の電圧を測定することにより、アノード及びカソード領域を試験した
【００６６】
通常の電池作動条件下で（Ｔｃ＝８０℃／Ｔｒ＝８０℃／Ｐｒ＝０ｂａｒＧ）、ＰＯＭが０．８０ＶのＯＣＰから０．８８ＶのＯＣＰまで再生するのに４０００ｓを上回る時間がかかる。いったん圧力が系に加えられると、速度は大幅に改善され、１５００ｓ以内に０．８８Ｖに到達する。図３は、２ｂａｒＧの圧力でＴｒを上昇させるとその後の改善が見られることを示す。いったんＴｒが１２０℃に到達すると、３００ｓ以内に０．８８ＶのＯＣＰに到達することが可能である。さらに、１１０℃のＴｒでＴｃを上昇させると、やはりわずかな性能の改善をもたらす。しかし、増加はＴｒでの増加ほど大きくない。
【００６７】
図４は、Ｔｃが８０℃であり、Ｔｒが８０〜１２０℃の間で異なり、Ｐｒが２ｂａｒＧで維持される場合に、ＯＣＰが０．８Ｖから０．８８Ｖに到達するのにかかる時間を示している。さらに、図４は、２ｂａｒＧの圧力で、Ｔｒを増加させるとその後の改善が見られることを示している。いったんＴｒが１２０℃に到達すると、３００ｓ以内に０．８８ＶのＯＣＰに到達することが可能である。
【００６８】
図５及び６は、それぞれＴｃ及びＴｒの関数として６００ｍＡ／ｃｍ２での定常状態の性能を示している。図５ａ及び６ａは全般的に、Ｔｃ及びＴｒの両方の関数として定常状態の性能が高まることを示している。Ｔｃｉｎは、陰極液が電池に流れ込む直前の陰極液温度と定義される。１４０６１２Ｂについて得られる結果は、性能を損なった恐れがあるＰＯＭの脱水に起因する可能性がある。これは。ＰＯＭの濃度は光学レベルによればシステムの作動中におよそ９０％減少していた；このレベルは１５０６１２Ａが行われる前に補正された。図５ｂ及び６ｂは高温による定常状態での作動中にＯＣＰの上昇を示さず、これは再生曲線から予測されるものではない。この現象は、ＰＯＭ陰極液の温度が低下すると「固定された」酸化状態におけるＯＣＰが上昇するという事実に起因する。
【００６９】
図７は既知のポリオキソメタラート種（０．３ＭのＮａ４Ｈ３ＰＶ４Ｍｏ８Ｏ４０）、及び８０℃、１ａｔｍの圧力の液体流カソードＰＥＭ燃料電池における本発明の好ましいポリオキソメタラート種「ＰＯＭ６」（０．４５ＭのＨ１０Ｐ２Ｖ４Ｍｏ８Ｏ４４）についての電流／電圧データを示す。これらの条件下で、本発明の好ましいポリオキソメタラート種は、高い電流密度で特に、既知のポリオキソメタラート種と比較して比較的低い性能を示す。
【００７０】
図８は、高温（１１０℃）及び高圧（３ａｔｍ）での本発明の好ましいポリオキソメタラート種「ＰＯＭ６」（０．４５ＭのＨ１０Ｐ２Ｖ４Ｍｏ８Ｏ４４）及び「ＰＯＭ６．２」（０．３ＭのΗ１０．７５Ρ２．２５Μｏ８Ｖ４Ｏ４５）と比較した、既知のポリオキソメタラート種（０．３ＭのＮａ４Ｈ３ＰＶ４Ｍｏ８Ｏ４０）の定常状態の単電池性能データを示す。データは、穏やかに上昇させた温度及び圧力のみを適用することによる、連続作動中のさらなる改善を示す。
【図１】
2020123572.tif 000003
【図２】
2020123572.tif 000004
【図３】
2020123572.tif 000005
【図４】
2020123572.tif 000006
【図５】
2020123572.tif 000007
【図６】
2020123572.tif 000008
【図７】
2020123572.tif 000009
【図８】
2020123572.tif 000010